БУМАГА-ОСНОВА ДЛЯ ДЕКОРАТИВНОГО МАТЕРИАЛА ДЛЯ ПОКРЫТИЙ

1. Бумага-основа для материала декоративных покрытий с непроклеенной в массе исходной бумагой, отличающаяся тем, что исходная бумага имеет поверхностное покрытие, которое содержит соль щелочноземельного металла и по существу не содержит полимерного связующего вещества.
2. Бумага-основа по п. 1, отличающаяся тем, что соль щелочноземельного металла представляет собой водорастворимую соль кальция.
3. Бумага-основа по п. 1, отличающаяся тем, что соль щелочноземельного металла представляет собой хлорид кальция или нитрат кальция.
2
4. Бумага-основа по одному из пп. 1-3, отличающаяся тем, что покрытие поверхности содержит неорганический пигмент с удельной поверхностью, измеренной способом BET, от 100 до 400 см/г.
2
5. Бумага-основа по п. 4, отличающаяся тем, что удельная поверхность неорганического пигмента, измеренная способом BET, составляет от 200 до 330 см/г.
6. Бумага-основа по п. 4, отличающаяся тем, что неорганический пигмент представляет собой оксид алюминия, гидроксид алюминия, бемит и/или кремниевую кислоту.
7. Бумага-основа по п. 4, отличающаяся тем, что неорганический пигмент представляет собой катионированную пирогенную кремниевую кислоту.
8. Бумага-основа по одному из пп. 1-3, отличающаяся тем, что количественное соотношение соль щелочноземельного металла/неорганический пигмент, по массе, составляет от 60:40 до 40:60.
2
9. Бумага-основа по одному из пп. 1-3, отличающаяся тем, что на нее наносят покрытие поверхности в количестве от 1 до 10 г/м, по отношению к массе сухого вещества.
10. Бумага-основа по одному из пп. 1-3, отличающаяся тем, что поверхность бумаги-основы имеет значение pH от 4,5 до 8.
11. Применение бумаги-основы по одному из пп. 1-10 для получения слоистых прессованных материалов и ламинатов всех
видов.
12. Способ получения материала для декоративного покрытия, отличающийся тем, что на бумагу, непроклеенную в массе и снабженную покрытием поверхности, которое содержит соль щелочноземельного металла, наносят печать цифровым способом печати, пропитывают термопластичной смолой и сушат.
13. Способ получения материала для декоративного покрытия по п. 12, отличающийся тем, что пропитанную термопластичной смолой бумагу сушат таким образом, что термопластичная смола отверждается только на примерно 80%.
2
14. Способ получения материала декоративного покрытия по п. 12 или 13, отличающийся тем, что на поверхность исходной бумаги наносят поверхностное покрытие, которое дополнительно содержит неорганический пигмент с удельной поверхностью, измеренной способом BET, от 100 до 400 cм/г.